FR 2650756 A1 19910215 FR 8910899 A 19890811 -1- La présente invention concerne une membrane de séparation de gaz comprenant au moins un-film de faible épaisseur principalement constitué d'au moins un polyimide ou copolyimide aromatique particulier, de préférence préparé à partir d'au moins un tétra-ester ou diacide-diester dérivé de l'acide tétracarboxylique -3,3',4,4'. L'utilisation de polyimides aromatiques dans les membranes de permeation gazeuse est notamment décrite dans les brevets US-A- 4 378 324, 4 378 400, 4 512 893, 4 705 540, 4 717 393, 4 717 394 et 4 718 921. Aucun de ces brevets ne mentionne l'emploi de dérivés de- l'acide benzhydrol tétracarboxylique -3,3',4,4' pour la préparation de polyimides utilisables pour la séparation de gaz. Un des buts de l'invention est de préparer des membranes ayant une résistance thermique et chimique très élevée et des propriétés mécaniques très satisfaisantes et présentant de bonnes propriétés en séparation de gaz, notamment pour la déshydratation de mélanges d'hydrocarbures gazeux. La membrane de séparation de gaz' selon 1 'invention comprend au moins un film d'épaisseur avantageusement comprise entre 0,05.10-6 et 20.10-6 m, de préférence entre 0,1.10-6 et 15.10-6 m, dont au moins 90% molaire, de préférence au moins 95% molaire, sont constitués d'au moins un polyimide ou copolyimide aromatique dont l'unité récurrente correspond à la formule (I) suivante: 0 0 iI g _C -c n n o O -2- o A représente un radical aromatique tétravalent dont au moins 50% molaire sont représentés par la formule (II) suivante: CHOH (II) et B représente un radical aromatique divalent ou un mélange de radicaux aromatiques divalents. B peut notamment représenter au moins un radical correspondant à l'une des formules (IV) à (IX) suivantes: x Y % Y a$ (çv) (v), x VI) X,Y,Xt,Yl,Z,T, identiques ou différents, étant choisis parmi le groupe formé par l'atome d'hydrogène, le radical hydroxyle-OH, le radical carboxyle-COOH, les radicaux alkyles ou alkoxy ayant 1 à 3 atomes de carbone; R2 étant un radical divalent choisi parmi le groupe formé par les radicaux suivants: -0-, -S-, -SO 2-, -CO-, -CH2-, -C(CH3)2-, -C(CF3)2-. -3- Ledit polyimide ou copolyimide aromatique que contient la membrane de séparation de gaz selon l'invention est avantageusement préparé par mise en réaction (réactidn de polycondensation), dans un solvant approprié et généralement dans des conditions stoechiométriques ou proches de la stoechiométrie (écart en général inférieur à 30%, de préférence à 20%, en mole par rapport aux proportions stoechiométriques): - d'une part, d'au moins une diamine aromatique, par exemple représentée par la formule (III) suivante: H N - R - NH (III) 2 1 2 (III) o R1 est un radical divalent correspondant à l'une des formules (IV à (IX) suivantes: aR2$(iv), (V), 4Y X! x x _%_ (,v), /\11 (V[I), X,Y,Xl, YlZ,T, identiques ou différents, étant choisis parmi le groupe formé par l'atome d'hydrogène le radical hydroxyle-QH, le radical carboxyle-COOH, les radicaux alkyles ou alkoxy ayant 1 à 3 atomes de -4- carbone; R2 étant un radical divalent choisi parmi le groupe formé par les radicaux suivants: -0-, -S-, -S02-, -C0O-, -CH2-, -C(CH3)2-, -C(CF3)2 -' - avec, d'autre part: soit au moins un tétra-ester -ou un diacide-diester dérivé de l'acide benzhydrol tétracarboxylique -3,3',4,4' et représenté par la formule (X) suivante: C OJJ>CHOIJHO2R (x) zc C 02.R o R et R', identiques ou différents, sont des radicaux monovalents d'hydrocarbures renfermant de préférence chacun 1 à i3 atomes de carbone, par exemple alcoyles inférieurs contenant 1 à 13 atomes de carbones, cycloalcoyles ou aryles renfermant 6 à 13 atomes de carbone, R pourant également représenter un atome d'hydrogène (R' - étant alors défini comme ci-dessus) ; 15. soit un mélange contenant: * 50 à 95% molaire d'au moins un tétraester ou un diacide-diester dérivé de l'acide benzhydrol tétracarboxylique -3, 3'., 4, 4' et représenté par la formule (X) suivante: Raoc.--v c% (x) RacC-GR et, * 5 à 50% molaire d'au moins un tétra-ester ou un diacide-diester dérivé - d'au moins un acide aromatique tétracarboxylique et représenté par la formule (XI) suivante: RCCRC (x1) R CO. RR -5- ou d'au moins un dianhydride dérivé d'au moins un acide aromatique tétracarboxylique et représenté par la fârmule (XII) suivante: O O IlIl U IO o ou, dans les formules (X), (XI) et (XII), R et R', identioques ou différents, sont des radicaux monovalents d'hydrocarbures renfermant chacun 1 à 13 atomes de carbone, par exemple alcoyles inférieurs contenant 1 à 13 atomes de carbone, cycloalcoyles ou aryles renfermant 6 à 13 atomes de carbone, R pouvant également représenter un atome d'hydrogène (R' étant alors défini comme ci-dessus); R est un radical tétravalent substitué ou non, de préférence choisi parmi ceux représentés ci-après: $ $ et R4 o R4 représente un radical divalent choisi parmi les radicaux suivants: -0-, -S-, -S02-, -CO-, -CH2-, -C(CH3)2- et -C(CF3)2-. -6- La réaction de polycondensation peut être effectuée selon tout procédé conventionnel, de préférence selon le procédé décrit dans le brevet US-A-4 736 015. Parmi les tétra-esters ou diacide-diesters dérivés de l'acide benzydrol tétracarboxylique -3,3',4,4' ou dérivés d'au moins un acide aromatique tétracarboxylique généralement employés dans la préparation des polyimides ou copolyimides considérés dans la présente invention, on peut citer: les tétra-esters symétriques, c'est-à-dire les composés de formule (X) ou (XI) dans laquelle les radicaux R et R' sont identiques, comme l'ester de tétraméthyle, l'ester de tétraéthyle, l'ester de tétrabutyle; les tétraesters dissymétriques représentés par la formule (X) ou (XI) avec des radicaux R et R', alkyle et/ou aryle, différents, comme l'ester de.diméthyle diphényle, l'ester de diméthyle dibutyle, l'ester de diéthyle diphényle; les bis (ortho-acides-esters) appelés plus simplement diesters, c'est-à-dire les composés de formules (X) ou (XI) dans laquelle R est un atome d'hydrogène et R' un radical alkyle, comme par exemple le diester de méthyle, le diester d'éthyle, le diester de n-propyle, le diester d'isopropyle, le diester de n-butyle, le diester d'isobutyle, le diester d'amyle, le diester d'hexyle, le diester de 2-hydroxyéthyle. Dans le cas le plus général, les tétraesters dissymétriques et les diesters ne sont pas des composés purs mais un mélange d'isomères; par exemple, le diester de méthyle peut être un mélange en proportions variables de dicarboxy-3,3' diméthoxycarbonyl-4,4', de dicarboxy-4,4' diméthoxycarbonyl-3,3' et de dicarboxy-3,4' diméthoxycarbonyl-4,3' des acides considérés. Selon un mode de préparation préféré, on prépare au moins un polyimide ou copolyimide aromatique en dissolvant dans un solvant approprié au moins une diamine aromatique de formule (III) et une quantité de préférence sensiblement équimoléculaire d'au moins un composé de formule (X) ou d'un mélange de composés de formule (X) et -7- (XI) ou (X) et (XII). Le mélange réactionnel formé par le solvant et les réactifs est ensuite chauffé à une température avantageusement supérieure à 80 C, généralement comprise entre 80 'et 4000C,. de préférence entre 100 et 2500 C, jusqu'à ce que la composition atteigne la viscosité désirée. La température est en général fixée à une valeur telle que la réaction des fonctions amines sur les dérivés d'acides(s) tétracarboxylique(s) s'effectue à une vitesse raisonnable. Les solvants avec lesquels on prépare les polyimides ou copolyimides considérés dans l'invention sont habituellement des composés organiques polaires, c'est-à-dire renfermant un hétéroatome tel que 0, N, S, P, inertes vis-à-vis des monomères et des polymères. Parmi ces solvants, on peut notamment citer les phénols, comme le phénol, les crésols, les xylénols, les chlorophénols, les mono et diethers de glycols, comme par exemple ceux de l'éthylèneglycol et du diéthylèneglycol, les amides, comme par exemple le méthylformamide, le diméthylformamide, l'hexaméthylphosphotriamide, le méthylacémide, le diméthylacétamide, les urées, comme par exemple la tétraméthylurée, les composés hétérocycliques, comme par exemple la pyridine, la quinoléine, le dioxanne, le tétrahydrofuranne, la N-méthylpyrrolidone, la Nacétylpyrrolidone, la tétraméthylènesulfone, les sulfones et sulfoxydes, comme par exemple la diméthylsulfone et le diméthylsulfoxyde. Ces solvants peuvent être utilisés seuls ou mélangés entre eux, ou encore en mélange avec d'autres composés organiques liquides parmi lesquels on peut citer les alcools,' tels que le méthanol, l'éthanol, le propanol, l'isopropanol, les butanols, l'alcool benzylique; les cétones, comme par exemple l'acétone, la butanone-2, la méthylisobutylcétone, la diisopropylcétone, la cyclohexanone, l'acétophénone; les hydrocarbures aromatiques, comme le benzène, le toluène, les xylènes, le solvant naphta; les hydrocarbures aromatiques halogénés, tels que le chlorobenzène, les dichlorobenzènes, les chlorotoluènes; les esters aiiphatiques et aromatiques des acides -8carboxyliques aliphatiques et aromatiques, comme par exemple les acétates de méthyle, d'isopropyle, de butyle, de phényle, le benzoate de méthyle; des éthers, comme -l'éther de dibutyle, l'éther de diphényle. La concentration initiale des monomères dans le solvant de réaction n'est pas critique, mais elle est généralement comprise entre et 80% en poids. Les produits volatils (eau et/ou alcools) formés en cours de réaction peuvent être laissés dans le milieu, mais ils peuvent également être éliminés par distillation au fur et à mesure de leur formation, ce qui permet de contr8ler l'avancement de la réaction. Sur le polyimide ou copolyimide ainsi préparé, on peut éventuellement faire réagir un composé simple ou polymérique mono- ou bi-fonctionnel contenant au moins un groupement choisi parmi le groupe formé par les isocyanates, les époxydes, les anhydrides d'acides carboxyliques, les halogènures d'acides carboxyliques, les titanates d'alkyles, les siloxanes. Le greffage d'un composé simple ou polymérique monofonctionnel sur la chaîne polynérique dupolyimide ou du copolyimide permet généralement d'augmenter la solubilité de ces derniers et de modifier leurs propriétés perméamétriques du fait du changement de la structure de la chalne macromoléculaire. L'utilisation de composés simples ou polymériques bi-fonctionnels peut permettre d'obtenir des films de polyimides ou de copolyimides réticulés. Dans ce dernier cas, le greffage est effectué sur le film déjà formé, la réticulation ayant pour effet de rendre le polyimide ou le copolyimide insoluble. Le film contenu dans les membranes de séparation de gaz selon l'invention est habituellement préparé par dissolution du (des) dit(s) polyimide(s) ou copolyimide(s), par exemple à une température comprise entre la température ambiante et 1500C, à une concentration -9- généralement comprise entre 3 et 35% , de préférence entre 5 et 25%, en poids dans au moins un solvant organique approprié. Ledit solvant est par exemple choisi, en fonction de la solubilité du polyimide ou copolyimide, parmi le groupe formé par la Nméthylpyrrolidone, le diméthylformamide, le diméthylacétamide, le diméthylsulfoxyde, le o-, m- ou p-crésol, les dérivés phénoliques, les hydrocarbures halogénés, le dioxane et le tétrahydrofuranne. La solution obtenue est généralement refroidie jusqu'à la température ambiante (entre 15 et 25 C) et de préférence filtrée et dégazée. La solution est alors étalée à l'aide d'un applicateur du commerce à couteau ou à barre sur une surface plane (support), telle qu'une plaque de verre, afin d'obtenir un film de ladite solution d'épaisseur comprise généralement entre 10 et 200.10-6 m, de -6 préférence entre 30 et 150.106 m. Puis, le solvant est évaporé, progressivement et par paliers, généralement sous vide ou sous courant de gaz inerte(s), par exemple à des températures comprises entre 80 et 220 C pendant 6 à 22 heures. Le film de polyimide(s) ou copolyimide(s) ainsi obtenu est alors décollé du support, par exemple par immersion de l'ensemble constitué du film et du support dans un ou plusieurs bains d'eau successifs, à des températures en général différentes et comprises par exemple entre 10 et 80 C. Le film est ensuite à nouveau séché sous vide ou sous courant de gaz inerte(s), de préférence par paliers, par exemple à des températures comprises entre 80 et 4000C, de préférence entre 90 et 350 C, pendant 6 à 22 heures. Ce traitement thermique final permet généralement d'améliorer les propriétés perméamétriques dudit film. On obtient ainsi un film dense, dont l'épaisseur est comprise entre 0,05. 10-6 et 20.10-6 m, de préférence entre 0,1.10-6 et 15.10-6 m. Un film trop épais aurait une perméabilité faible, un film -10- trop mince présenterait une sensibilité extrême au moindre défaut susceptible d'entraîner un passage non sélectif des gaz. Les membranes de séparation selon l'invention comprennent généralement, outre ledit film dense, au moins une structure poreuse supportant ledit film; on parle alors de membranes de- type asymétrique. Ces structures asymétriques peuvent être par exemple obtenues directement par les techniques conventionnelles d'inversion de phase ou bien encore par dépôt contrélé d'un film dense sur une structure poreuse pré-existante; dans ce dernier cas, on parle de membranes composites. Ces membranes sont par exemple de forme plane ou filamentaire ou sous la forme de tubes ou fibres creux. Les membranes de séparation selon l'invention sont notamment utilisables pour la déshydratation ou la désacidification d'un mélange d'hydrocarbures gazeux, pour la séparation de l'hydrogène d'un mélange d'hydrocarbures gazeux, pour la séparation entre de l'oxygène et de l'azote et, plus généralement, dans les procédés de séparation-de gaz. Les exemples suivants illustrent l'invention sans toutefois en limiter la portée. Dans les exemples, la viscosité intrinsèque est déterminée à 30 C dans la N-méthylpyrrolidone. Les mesures de perméabilité à l'hydrogène, au monoxyde de carbone, au méthane, à l'oxygène et à l'azote sont effectuées sur les films denses de polyimide ou copolyimide à 20 C, à une pression amont égale à 1 MPa et le vide en aval. Les mesures de perméabilité à l'eau sont effectuées à 50 C avec de l'azote chargé en vapeur d'eau. La pression amont est égale à 1 MPa, la pression partielle d'eau est égale à 0,5 et le vide est appliqué en aval. -2650756 -11- Les perméabilités aux différents gaz sont calculées à l'aide de la formule suivante: V 1 p......__...._ t. AP A 3 2 Elles sont exprimées en cm (cm.s.cm Hg). V représente un volume de gaz (en cm, TPN) qui passe à travers le film dense, t représente la durée de perméation (en s), AP représente la différence de pression du gaz considéré entre les faces amont et aval du film et A représente la surface du film. Les coefficients de perméabilité sont calculés à l'aide de la formule suivante: = P x e -10 3 2 et sont exprimés en barrers (l barrer 10-0 cm3 cm/ (cm s. cm Hg)) o P représente la perméabilité mesurée et e l'épaisseur du film. La sélectivité pour la séparation de deux gaz i et j est donnée par la formule suivante: * ( i/j = Ji/ j o ii et j sont les coefficients de perméabilité respectivement des gaz i et j. Exemple 1 Un mélange de 388,3 g de diester de méthyle de l'acide benzhydrol tétracarboxylique -3,3',4,4' et de 198,27 g de bis (amino-4 phényl) méthane dans 585 g de m-crésol est chauffé sous courant -12- d'azote et sous agitation dans un bain d'huile qui permet de monter progressivement la température du mélange jusqu'à 190 C. Les paliers de température sont 1 heure à 50 C, 1 heure à llOC, 1 heure à 150 C et 2 heures à 190 C. En cours de réaction, on ajoute progressivement du m-crésol de manière à amener la concentration en produit sec à environ 30% en poids à la fin du cycle de température. La solution obtenue est diluée pour obtenir une concentration comprise entre 15 et 20% en poids en produit sec, puis filtrée (à chaud) et précipitée avec une agitation vigoureuse dans un large excès de méthanol (de l'ordre de 10 volumes pour 1 volume de solution). Le mélange obtenu est filtré pour séparer les particules de polymère. Le polymère est à nouveau lavé plusieurs fois au méthanol puis séché à 90 C dans une enceinte sous vide pendant 24 heures. Le polyimide ainsi préparé a une viscosité intrinsèque égale à 0,62 dl/g. Exemple 2 lOg du polyimide préparé dans l'exemple I sont dissous sous agitation dans 90 g de N-méthylpyrrolidone à une température d'environ 100 C. La solution est refroidie jusqu'à la température ambiante, filtrée sur un filtre FLUOPORE 0,5 microns et dégazée. Sous une hotte à flux luminaire classe 100, la solution est étalée à l'aide d'un applicateur à barre sur une plaque de verre pour obtenir un film de solution d'épaisseur égale à environ 100.10-6 m. Le solvant est évaporé sous vide pendant 8 heures à 1000C et 4 heures à 180 C. Le film de polyimide est alors décollé du support en le plongeant alternativement dans de l'eau à 20 C et de l'eau à -13- C. Ce film est à nouveau séché sous vide pendant 8 heures à 100 C et 4 heures à 1801C. On obtient ainsi un film dense d'épaisseur égale à-O.106 m. Ce film est soumis à un traitement thermique à 300 C pendant 4 heures sous courant d'azote. Les résultats des tests de perméabilité sont présentés dans le tableau 1. TABLEAU I (barrer) H20 2 CO2 CH4 I H20/CH H2/CH C02/CH4 11000 2,8 0,32 0,0042 I 236 000 670 76 Exemple 3 388,3 g de diester de méthyl de l'acide benzhydrol tétracarboxylique -3,3',4,4' sont mélangés à 306,4 g de (tétraéthyi-3,3', 5,5' diamino-4,4' diphényl)méthane selon le procédé de l'exemple 1. Le polyimide obtenu est mis sous forme de film selon le procédé de l'exemple 2. Les résultats des tests de perméabilité sont donnés dans le tableau 2. -14- Exemple 4 388,3 g de diester de méthyle de l'acide benzhydrol tétracarboxylique -3, 3',4,4' sont mélangés à 398,5 g de (diméthyl-3,3' diisopropyl-5,5' diamino-4,4'diphényl)méthane selon le procédé de l'exemple 1. Le polyimide obtenu est mis sous forme de film selon le procédé de l'exemple 2. Les résultats des tests de perméabilité sont présentés dans le tableau 2. TABLEAU 2 t tI S (barrer) | IExemple t H2 C2 CH4 H2/CH4 C02/CH4 I t l 3 J 21 9,5 0,39 54 I 24 l I 4 29 15,5 0,6 48 26 I i2I 6 I I I t Exemple 5 388,3 g de diester de méthyle de l'acide benzhydrol tétracarboxylique-3, 3',4,4' sont mélangés à 348,45 g de 9,9 bis (amino-4phényl) fluorènesuivant le procédé de l'exemple 1. Le polyimide obtenu a une viscosité intrinsèque égale à 0,45 dl/g et est mis sous forme de film dense selon le procédé de l'exemple 2. -15- Les résultats des tests de perméabilité sont donnés dans le tableau 3. Exemple 6 388,3 g de diester de méthyle de l'acide benzhydrol tétracarboxylique-3, 3',4,4' sont mélangés à 164 g de tétraméthylparaphényléne diamine selon le-procédé de l'exemple 1. Le polyimide obtenu a une viscosité intrinsèque égale à 0,86 dl/g et est mis sous forme de film dense selon le procédé de l'exemple 2. Les résultats des tests de perméabilité sont présentés dans le tableau 3. TABLEAU 3 I Exemple (barrer) J J H2 CO2 CH4 02 H2/CH4 C02/CH402/N2 i I ] 9,7 3,0 0,09 - lOB 108 33 - l I. l 6 14 4,4 0,11 - 127 40 - 7 I15 58I7 2,2 14,3 52,3 26,7 5,0 I 7 I 115 58,7 2,2 14,3 I 52,3 26,7 5,0 J l lI -1l REVENDICATIONS 1- Membrane de séparation de gaz caractérisée en ce qu'elle comprend au moins un film d'épaisseur comprise entre 0,05.10-6 et 20.10-6 m dont au moins 90% molaire sont constitués d'au moins un polyimide ou copolyimide aromatique dont l'unité récurrente correspond à la formule (I) suivante: _ C C - N \c/A / _( If I 0 0 o A représente un radical aromatique tétravalent dont au moins 50% molaire sont représentés par la formule (II) suivante: - CHOH-1 1(II) et B représente un radical aromatique divalent ou un mélange de radicaux aromatiques divalents. 2- Membrane selon la revendication 1 caractérisée en ce qu'au moins % molaire dudit film sont constitués d'au moins un polyimide ou copolyimide aromatique dont l'unité récurrente correspond à ladite formule (I). 3- Membrane selon l'une des revendications 1 et 2 caractérisée en ce -6 -6 que ledit film a une épaisseur comprise entre 0,1.10 et 15.10-6 m. 4- Membrane selon l'une des revendications 1 à 3 caractérisée en ce que ledit polyimide ou copolyimide aromatique est préparé par mise en réaction d'au moins une diamine aromatique représentée par la formule (III) suivante: H2N R - NH2 (III) 2 12 (III) o R1 est un radical divalent correspondant à l'une des formules (IV) à (IX) suivantes: (IV) (, - 3 '1 Ne X,Y,X1,Y!,Z,T, identiques ou différents, étant choisis parmi le groupe formé par l'atome d'hydrogène, le radical hydroxyle-OH, le radical carboxyle-COOH, les radicaux alkyles ou alkoxy ayant 1 à 3 atomes de carbone; R2 étant un radical divalent choisi parmi le groupe formé par les radicaux suivants: -0O-,-S-, -SO2-, -CO-, -CH2-, -C(CH3)2-, -C(CF3)2 avec au moins un tétra-ester ou un diacide-diester dérivé de l'acide benzhydrol tétracarboxylique -3,3',4,4' et représenté par la formule (X) suivante: RC2 DC ONCQZR^^^^ X) o R et R', identiques ou différents, sont des radicaux monovalents d'hydrocarbures renfermant chacun 1 à 13 atomes de carbone, R pouvant également représenter un atome d'hydrogène. 48- - Membrane selon l'une des revendications 1 à 3 caractérisée en ce que ledit polyimide ou copolyimide aromatique est préparé par mise en réaction d'au moins une diamine aromatique représentée par la formule (III) suivante: H2N - R1 - NH2 (III) o R1 est un radical divalent correspondant à l'une des formules (IV) à (IX) suivantes: x Y x Y 4R2$ (iv)/ (v) X! Xx /.fi-..-(V.) (Vil, /) X,Y,X1, Yl,Z,T, identiques ou différents, étant choisis parmi le groupe formé par l'atome d'hydrogène, le radical hydroxyle-OH, le rad{cal carboxyle-COOH, les radicaux alkyles ou alkoxy ayant 1 à 3 atomes de carbone; R2 étant un radical divalent choisi parmi le groupe formé par les radicaux suivants: 0-, -S-, -S02-, -CO-, -CH2-, -C(CH3)2-, -C(CF3)2-, avec un mélange contenant: - 50 à 95% molaire d'au moins un tétra-ester ou un -4s diacide-diester dérivé de l'acide benzhydrol tétracarboxylique - 3, 3', 4, 4' et représenté par la formule (X) suivante: RO0C CO0R 2 \ -. 2 2 r CHOH (X), et RIO2C..C02R' 2 2 -5 à 50% molaire d'au moins un tétra-ester ou un diacide-diester dérivé d'au moins un acide aromatique tétracarboxylique et représenté par la formule-(XI) suivante: RO j C OR 2 \ 4C: (XI) R'02C \C02R' ou d'au moins un dianhydride dérivé d'au moins un acide aromatique tétracarbcxylique et représenté par la formule (XII) suivante: O O 0 C\R C \ (XII) c C Il Il O O ou, dans les formules (X), (XI) et (XII),' R et R', identiques ou différents, sont des radicaux monovalents d'hydrocarbures renfermant chacun 1 à 13 atomes de carbone, R pouvant également représenter un atome d'hydrogène; R3 est un radical tétravalent substitué ou non choisi parmi ceux représentés ci-après: o R4 représente un radical divalent choisi parmi les radicaux suivants: -O-, -S-, -S02-, -CO-, -CH2-, -C(CH3)2-, et -C(CF3)2-. 6- Membrane selon l'une des revendications 4 et 5 caractérisée en ce que, après la préparation dudit polyimide ou copolyimide aromatique, on fait réagir sur ledit polyimide ou copolyimide au moins un composé simple ou polymérique mono-ou bi-fonctionnel contenant au moins un groupement choisi parmi le groupe formé par les isocyanates, les époxydes, les anhydrides d'acides carboxyliques, les halogénures d'acides carboxyliques, les titanates d'alkyles, les siloxanes. 7- Utilisation d'une membrane selon l'une des revendications 1 à 6 pour la déshydratation d'un mélange d'hydrocarbures gazeux. 8- Utilisation d'une membrane selon l'une des revendications 1 à 6 pour la désacidification d'un mélange d'hydrocarbures gazeux. 9- Utilisation d'une membrane selon l'une des revendications 1 à 6 pour la séparation de l'hydrogène d'un mélange d'hydrocarbures gazeux. - Utilisation d'une membrane selon l'une des revendications 1 à 6 pour la séparation entre de l'oxygène et de l'azote.